(57)【要約】【課題】  高解像で高画質な記録が可能で、十分な定着性を有するインクジェット記録装置に用いられる紫外線硬化型の静電インクジェット用インクを提供する。【解決手段】  カチオン重合性液状モノマー、光重合開始剤、前記液状モノマーに不溶なトナー粒子を含む紫外線硬化型の静電インクジェット用インクであって、前記カチオン重合性液状モノマーがビニルエーテル化合物であり、前記光重合開始剤が一般式（１）で表される化合物である。【選択図】  なし【特許請求の範囲】
【請求項１】
カチオン重合性液状モノマー、
光重合開始剤、および、
前記液状モノマーに不溶なトナー粒子
を含む紫外線硬化型の静電インクジェット用インクであって、
前記カチオン重合性液状モノマーが、ビニルエーテル化合物であり、
前記光重合開始剤が、一般式（１）で表される化合物である
ことを特徴とする紫外線硬化型の静電インクジェット用インク。
一般式（１）
【化１】
2016199691.tif 000063
（一般式（１）において、ｘは１〜８の整数を表し、ｙは３〜１７の整数を表す。Ｒ１とＲ２は互いに結合して環構造を形成する。）
【請求項２】
前記カチオン重合性液状モノマーが、ビニルエーテル基を有し、かつ前記ビニルエーテル基以外の部分にヘテロ原子を有しないビニルエーテル化合物である請求項１に記載の紫外線硬化型の静電インクジェット用インク。
【請求項３】
前記カチオン重合性液状モノマーが、ビニルエーテル基を有し、かつ前記ビニルエーテル基以外に二重結合を有しないビニルエーテル化合物である請求項１または２に記載の紫外線硬化型の静電インクジェット用インク。
【請求項４】
前記カチオン重合性液状モノマーが、ジシクロペンタジエンビニルエーテル、シクロヘキサンジメタノールジビニルエーテル、トリシクロデカンビニルエーテル、トリメチロールプロパントリビニルエーテル、２−エチル−１，３−ヘキサンジオールジビニルエーテル、２，４−ジエチル−１，５−ペンタンジオールジビニルエーテル、２−ブチル−２−エチル−１，３−プロパンジオールジビニルエーテル、ネオペンチルグリコールジビニルエーテル、ペンタエリスリトールテトラビニルエーテルおよび１，２−デカンジオールジビニルエーテルからなる群より選ばれる化合物である請求項１に記載の紫外線硬化型の静電インクジェット用インク。
【請求項５】
前記一般式（１）におけるＣｘＦｙ基が、トリフルオロメチル基、ペンタフルオロエチル基、ヘプタフルオロｎ−プロピル基、ノナフルオロｎ−ブチル基およびペンタフルオロフェニル基からなる群より選ばれるいずれかの基であることを特徴とする請求項１〜４のいずれか１項に記載の紫外線硬化型の静電インクジェット用インク。
【発明の詳細な説明】
【技術分野】
【０００１】
本発明は、記録ヘッドと記録媒体を相対移動させつつインクを吐出させることにより、記録媒体に画像を形成するようにしたインクジェット記録装置に用いられる紫外線硬化型の静電インクジェット用インクに関する。
【背景技術】
【０００２】
一般にインクジェット記録装置では、記録ヘッドに複数の吐出部を配列し、各吐出部からインクをインク液滴として吐出し、記録媒体上に画像を形成する。周知のインク液滴吐出機構として、電気機械変換式や電気熱変換式、静電吸引式などがある。電気機械変換式では、ピエゾ素子の変形による圧力を利用し、インク液滴を吐出する。電気熱変換式では、発熱素子によりインクを加熱沸騰させて生ずる気泡の圧力を用いインク液滴を吐出する。静電吸引式では、吐出部に備えられた吐出用電極と、吐出部と対向する対向電極との間で形成される電界によりインクを吸引し、インク液滴を吐出する。
【０００３】
インクジェット記録装置は、記録媒体に対して非接触で記録を行うため、駆動時の騒音が低く、カラー記録を安価かつ小型で簡単な構成によって比較的容易に実現しうるという利点があり、種々の記録に使用されている。特に、静電吸引方式においては、電気機械変換式でのピエゾ素子組み込みによる装置の複雑化や、電気熱変換式での発熱による発熱素子の熱劣化といった問題を回避した、堅牢なシステムを実現することができる。
【０００４】
静電吸引方式の課題は、メディアへのインクの定着性である。その対策で広く利用されているのが、特許文献１に開示されているようなニスの上塗りに代表される後工程である。ニスの乾燥工程は、熱エネルギーを加えて揮発除去する方法が一般的である。
【０００５】
しかしながら、その際、装置外に揮発性有機溶剤蒸気を放散させてしまったり、多大なエネルギーを消費したりするなど、環境的な観点からは必ずしも好ましいものではなかった。
【０００６】
続いて、インクの電気抵抗値について述べる。
【０００７】
インク液滴ドットにより画像を形成するインクジェット記録装置において、画像の高画質化のためには、インク液滴を記録媒体上の所望の位置に高精度で着弾させること、および高解像度でインク液滴を配置することが重要となる。
【０００８】
高解像度化を実現するには吐出部を高密度で配列する必要があるが、吐出部配列の高密度化で吐出部間距離が短くなる。
【０００９】
静電吸引方式のインクジェット記録システムにおいては、複数の吐出部に印加する吐出電圧が高電圧のため、吐出部間距離が近接すると電流リークが発生し重大な故障の要因となる。特に、インク液の電気抵抗値が低すぎると、電流リークの発生頻度が上昇するため、吐出部の高密度配置には、インク液の高抵抗化が必要である。
【００１０】
また、静電吸引方式のインクジェット記録システムにおいては、吐出部にかかる電界の作用で液滴の吐出制御を行う。
【００１１】
しかしながら、複数の吐出部間に低抵抗インク液が介在すると、吐出部ごとの電位差を形成しにくくなり、吐出部ごとの画像記録制御が難しくなる。
【００１２】
特許文献２には、１０８Ω・ｃｍ以上必要と記載されているが、構成する条件に大きく依存する。
【先行技術文献】
【特許文献】
【００１３】
【特許文献１】特表２０１３−５０４４６２号公報
【特許文献２】特表平１０−５０２６９２号公報
【発明の概要】
【発明が解決しようとする課題】
【００１４】
本発明は、上記事情を鑑みてなされたものである。
【００１５】
本発明の目的は、十分な定着性を有する紫外線硬化型の静電インクジェット用インクを提供することである。
【００１６】
本発明者らは、定着性の対策として、インク剤を光重合により硬化させる方法を提案する。この光硬化型のインク剤（キャリア液とトナー粒子の混合物）は、特にキャリア液として反応性官能基を持ったモノマーまたはオリゴマーを使用し、さらに光重合開始剤を添加溶解したものである。この光硬化型インク剤に紫外線などの光を照射することにより、重合反応により硬化するもので、高速対応が可能である。この光硬化型液体インク剤としては、反応性官能基を持ったモノマーとしてウレタンアクリレートなどのアクリレートモノマーが使用されることがある。
【００１７】
しかしながら、アクリレートモノマーは皮膚や眼に対する刺激性が高いなどの安全性に大きな問題を有しているだけでなく、体積抵抗が低下しやすく、前述の電流リークによる問題が発生しやすい。
【００１８】
硬化性電気絶縁性液体として、中でもビニルエーテルモノマーは高い体積抵抗率を得やすく、反応速度も速いため、硬化性電気絶縁性液体として好適である。ビニルエーテルモノマーを光重合する場合、カチオン重合性の光重合開始剤を添加する必要がある。
【００１９】
しかしながら、カチオン重合性の光重合開始剤としては一般にイオン性の光酸発生剤を用いる必要があるが、イオン性の光酸発生剤は体積抵抗を大きく低下させてしまうため、やはり前述の電流リークによる問題が発生しやすい。
【課題を解決するための手段】
【００２０】
本発明は、カチオン重合性液状モノマー、光重合開始剤、前記液状モノマーに不溶なトナー粒子を含む紫外線硬化型の静電インクジェット用インクであって、
前記カチオン重合性液状モノマーがビニルエーテル化合物であり、前記光重合開始剤が一般式（１）で表される化合物であることを特徴とする。
【００２１】
一般式（１）
【００２２】
【化１】
2016199691.tif 000002
【００２３】
一般式（１）において、ｘは１〜８の整数を表し、ｙは３〜１７の整数を表す。Ｒ１とＲ２は互いに結合して環構造を形成する。
【発明の効果】
【００２４】
本発明によれば、高い画像濃度が得られるとともに、画像ボケを生じにくく、十分な定着性を有する紫外線硬化型の静電インクジェット用インクを提供することができる。
【図面の簡単な説明】
【００２５】
【図１】本発明に係るインクジェット記録装置の記録部の概略構成を示す斜視図である。
【図２】実施例１の記録ヘッド吐出部付近の斜視図である。
【図３】図１の記録装置の制御構成を示すブロック図である。
【図４】図２の記録ヘッド吐出部の断面図である。
【発明を実施するための形態】
【００２６】
本発明の紫外線硬化型液体のインクジェット用インクは、カチオン重合性液状モノマー、光重合開始剤、前記液状モノマーに不溶なトナー粒子を含有する。
【００２７】
以下、本発明の紫外線硬化型液体のインクジェット用インクに含有される各構成成分について説明する。
【００２８】
［光重合開始剤］
本発明の光重合開始剤は下記一般式（１）で表される。
【００２９】
一般式（１）
【００３０】
【化２】
2016199691.tif 000003
【００３１】
一般式（１）において、ｘは１〜８の整数を表し、ｙは３〜１７の整数を表す。Ｒ１とＲ２は互いに結合して環構造を形成する。
【００３２】
一般式（１）で表される光重合開始剤を用いることにより、良好な定着を可能としつつも、イオン性の光酸発生剤を用いる場合と異なり、高抵抗な液体静電インクジェット用インクが得られる。
【００３３】
本発明の光重合開始剤は、紫外線照射により光分解し、強酸であるスルホン酸を発生する。また、増感剤を併用し、増感剤が紫外線を吸収することをトリガーとして、開始剤の分解、スルホン酸の発生を行わせることも可能である。
【００３４】
Ｒ１とＲ２とが結合して形成される環構造としては、例えば、５員環、６員環を例示することができる。また、それらの環構造は、置換基として、アルキル基、アルキルオキシ基、アルキルチオ基、アリール基、アリールオキシ基を有していてもよい。さらに、置換基を有していてもよい脂環、複素環および芳香環などの他の環構造が縮合していてもよい。
【００３５】
電子吸引性の大きいＣｘＦｙ基は、フッ化炭素基（パーフルオロアルキル基）であり、紫外線照射によりスルホン酸エステル部分を分解させるための官能基である。炭素原子数は１〜８（ｘ＝１〜８）であり、フッ素原子数は３〜１７（ｙ＝３〜１７）である。
【００３６】
炭素原子数が１以上であれば強酸の合成が容易であり、８以下であれば保存安定性に優れる。フッ素原子数が３以上であれば強酸として作用することができ、１７以下であれば強酸の合成が容易である。
【００３７】
一般式（１）中のＣｘＦｙ基としては、
水素原子がフッ素原子で置換された直鎖アルキル基（ＲＦ１）、
水素原子がフッ素原子で置換された分岐鎖アルキル基（ＲＦ２）、
水素原子がフッ素原子で置換されたシクロアルキル基（ＲＦ３）、および
水素原子がフッ素原子で置換されたアリール基（ＲＦ４）
が挙げられる。
【００３８】
水素原子がフッ素原子で置換された直鎖アルキル基（ＲＦ１）としては、例えば、トリフルオロメチル基（ｘ＝１，ｙ＝３）、ペンタフルオロエチル基（ｘ＝２，ｙ＝５）、ヘプタフルオロｎ−プロピル基（ｘ＝３，ｙ＝７）、ノナフルオロｎ−ブチル基（ｘ＝４，ｙ＝９）、パーフルオロｎ−ヘキシル基（ｘ＝６，ｙ＝１３）、およびパーフルオロｎ−オクチル基（ｘ＝８，ｙ＝１７）などが挙げられる。
【００３９】
水素原子がフッ素原子で置換された分岐鎖アルキル基（ＲＦ２）としては、例えば、パーフルオロイソプロピル基（ｘ＝３，ｙ＝７）、パーフルオロ−ｔｅｒｔ−ブチル基（ｘ＝４，ｙ＝９）、およびパーフルオロ−２−エチルヘキシル基（ｘ＝８，ｙ＝１７）などが挙げられる。
【００４０】
水素原子がフッ素原子で置換されたシクロアルキル基（ＲＦ３）としては、例えば、パーフルオロシクロブチル基（ｘ＝４，ｙ＝７）、パーフルオロシクロペンチル基（ｘ＝５，ｙ＝９）、パーフルオロシクロヘキシル基（ｘ＝６，ｙ＝１１）、およびパーフルオロ（１−シクロヘキシル）メチル基（ｘ＝７，ｙ＝１３）などが挙げられる。
【００４１】
水素原子がフッ素原子で置換されたアリール基（ＲＦ４）としては、例えば、ペンタフルオロフェニル基（ｘ＝６，ｙ＝５）、および３−トリフルオロメチルテトラフルオロフェニル基（ｘ＝７，ｙ＝７）などが挙げられる。
【００４２】
一般式（１）中のＣｘＦｙ基のうち、入手のしやすさ、および、スルホン酸エステル部分の分解性の観点から、直鎖アルキル基（ＲＦ１）、分岐鎖アルキル基（ＲＦ２）、および、アリール基（ＲＦ４）が好ましい。さらに好ましくは、直鎖アルキル基（ＲＦ１）、およびアリール基（ＲＦ４）である。特に好ましくはトリフルオロメチル基（ｘ＝１，ｙ＝３）、ペンタフルオロエチル基（ｘ＝２，ｙ＝５）、ヘプタフルオロｎ−プロピル基（ｘ＝３，ｙ＝７）、ノナフルオロｎ−ブチル基（ｘ＝４，ｙ＝９）、および、ペンタフルオロフェニル基（ｘ＝６，ｙ＝５）である。
【００４３】
本発明に使用しうる光重合開始剤の具体例〔例示化合物Ａ−１〜Ａ−２７〕を以下に挙げるが、本発明はこれらの例に制限されるものではない。
【００４４】
（Ａ−１）
【００４５】
【化３】
2016199691.tif 000004
【００４６】
（Ａ−２）
【００４７】
【化４】
2016199691.tif 000005
【００４８】
（Ａ−３）
【００４９】
【化５】
2016199691.tif 000006
【００５０】
（Ａ−４）
【００５１】
【化６】
2016199691.tif 000007
【００５２】
（Ａ−５）
【００５３】
【化７】
2016199691.tif 000008
【００５４】
（Ａ−６）
【００５５】
【化８】
2016199691.tif 000009
【００５６】
（Ａ−７）
【００５７】
【化９】
2016199691.tif 000010
【００５８】
（Ａ−８）
【００５９】
【化１０】
2016199691.tif 000011
【００６０】
（Ａ−９）
【００６１】
【化１１】
2016199691.tif 000012
【００６２】
（Ａ−１０）
【００６３】
【化１２】
2016199691.tif 000013
【００６４】
（Ａ−１１）
【００６５】
【化１３】
2016199691.tif 000014
【００６６】
（Ａ−１２）
【００６７】
【化１４】
2016199691.tif 000015
【００６８】
（Ａ−１３）
【００６９】
【化１５】
2016199691.tif 000016
【００７０】
（Ａ−１４）
【００７１】
【化１６】
2016199691.tif 000017
【００７２】
（Ａ−１５）
【００７３】
【化１７】
2016199691.tif 000018
【００７４】
（Ａ−１６）
【００７５】
【化１８】
2016199691.tif 000019
【００７６】
（Ａ−１７）
【００７７】
【化１９】
2016199691.tif 000020
【００７８】
（Ａ−１８）
【００７９】
【化２０】
2016199691.tif 000021
【００８０】
（Ａ−１９）
【００８１】
【化２１】
2016199691.tif 000022
【００８２】
（Ａ−２０）
【００８３】
【化２２】
2016199691.tif 000023
【００８４】
（Ａ−２１）
【００８５】
【化２３】
2016199691.tif 000024
【００８６】
（Ａ−２２）
【００８７】
【化２４】
2016199691.tif 000025
【００８８】
（Ａ−２３）
【００８９】
【化２５】
2016199691.tif 000026
【００９０】
（Ａ−２４）
【００９１】
【化２６】
2016199691.tif 000027
【００９２】
（Ａ−２５）
【００９３】
【化２７】
2016199691.tif 000028
【００９４】
（Ａ−２６）
【００９５】
【化２８】
2016199691.tif 000029
【００９６】
（Ａ−２７）
【００９７】
【化２９】
2016199691.tif 000030
【００９８】
光重合開始剤は、１種または２種以上を組み合わせて使用することができる。本発明の紫外線硬化型の静電インクジェット用インク組成物中の光重合開始剤の含有量は、液状モノマー１００質量部に対して、０．０１〜５質量部であることが好ましい。より好ましくは、０．０５〜１質量部、さらに好ましくは０．１〜０．５質量部である。
【００９９】
［ビニルエーテル化合物］
本発明の紫外線硬化型の静電インクジェット用インクにおいては、カチオン重合性液状モノマーとしてビニルエーテル化合物を用いる。ビニルエーテル化合物を用いた場合には、電気抵抗が高く、低粘度で、高感度な紫外線硬化型の静電インクジェット用インクを得ることができる。本発明者らは、ビニルエーテル化合物の分子内の電子密度の偏りが少ないことに起因して、好適な特性が発現しているものと推測している。
【０１００】
カチオン重合性液状モノマーとしては、アクリルモノマー、および、エポキシやオキセタンなどの環状エーテルモノマーなどが広く利用されている。
【０１０１】
しかしながら、アクリルモノマーは分子内に電子密度に偏りがあり、分子間に静電的な相互作用が働くため、低粘度な液体静電インクジェット用インクを得にくく、また、抵抗が低くなる傾向がある。環状エーテルモノマーも高い電気抵抗を得にくく、さらに、反応速度がビニルエーテル化合物と比べて大幅に低く、紫外線硬化型の静電インクジェット用インクへの適用は困難である。
【０１０２】
カチオン重合性液状モノマーは、ビニルエーテル基（ＣＨ２＝ＣＨ−Ｏ−）以外の部分にヘテロ原子を有しないビニルエーテル化合物であることが好ましい。ここでヘテロ原子とは炭素原子と水素原子以外の原子のことをいう。ビニルエーテル基以外の部分にヘテロ原子を有しないビニルエーテル化合物であれば、分子内の電子密度の偏りが抑制され、高い電気抵抗が得られやすい。
【０１０３】
さらに、カチオン重合性液状モノマーは、ビニルエーテル基（ＣＨ２＝ＣＨ−Ｏ−）以外の部分に炭素−炭素二重結合を有しないビニルエーテル化合物であることが好ましい。ビニルエーテル基以外の部分に炭素−炭素二重結合を有しないビニルエーテル化合物であれば、電子密度の偏りが抑制され、高い電気抵抗が得られやすい。
【０１０４】
本発明に使用しうるビニルエーテル化合物の具体例〔例示化合物Ｂ−１〜Ｂ−３０〕を以下に挙げるが、本発明はこれらの例に制限されるものではない。
【０１０５】
（Ｂ−１）
【０１０６】
【化３０】
2016199691.tif 000031
【０１０７】
（Ｂ−２）
【０１０８】
【化３１】
2016199691.tif 000032
【０１０９】
（Ｂ−３）
【０１１０】
【化３２】
2016199691.tif 000033
【０１１１】
（Ｂ−４）
【０１１２】
【化３３】
2016199691.tif 000034
【０１１３】
（Ｂ−５）
【０１１４】
【化３４】
2016199691.tif 000035
【０１１５】
（Ｂ−６）
【０１１６】
【化３５】
2016199691.tif 000036
【０１１７】
（Ｂ−７）
【０１１８】
【化３６】
2016199691.tif 000037
【０１１９】
（Ｂ−８）
【０１２０】
【化３７】
2016199691.tif 000038
【０１２１】
（Ｂ−９）
【０１２２】
【化３８】
2016199691.tif 000039
【０１２３】
（Ｂ−１０）
【０１２４】
【化３９】
2016199691.tif 000040
【０１２５】
（Ｂ−１１）
【０１２６】
【化４０】
2016199691.tif 000041
【０１２７】
（Ｂ−１２）
【０１２８】
【化４１】
2016199691.tif 000042
【０１２９】
（Ｂ−１３）
【０１３０】
【化４２】
2016199691.tif 000043
【０１３１】
（Ｂ−１４）
【０１３２】
【化４３】
2016199691.tif 000044
【０１３３】
（Ｂ−１５）
【０１３４】
【化４４】
2016199691.tif 000045
【０１３５】
（Ｂ−１６）
【０１３６】
【化４５】
2016199691.tif 000046
【０１３７】
（Ｂ−１７）
【０１３８】
【化４６】
2016199691.tif 000047
【０１３９】
（Ｂ−１８）
【０１４０】
【化４７】
2016199691.tif 000048
【０１４１】
（Ｂ−１９）
【０１４２】
【化４８】
2016199691.tif 000049
【０１４３】
（Ｂ−２０）
【０１４４】
【化４９】
2016199691.tif 000050
【０１４５】
（Ｂ−２１）
【０１４６】
【化５０】
2016199691.tif 000051
【０１４７】
（Ｂ−２２）
【０１４８】
【化５１】
2016199691.tif 000052
【０１４９】
（Ｂ−２３）
【０１５０】
【化５２】
2016199691.tif 000053
【０１５１】
（Ｂ−２４）
【０１５２】
【化５３】
2016199691.tif 000054
【０１５３】
（Ｂ−２５）
【０１５４】
【化５４】
2016199691.tif 000055
【０１５５】
（Ｂ−２６）
【０１５６】
【化５５】
2016199691.tif 000056
【０１５７】
（Ｂ−２７）
【０１５８】
【化５６】
2016199691.tif 000057
【０１５９】
（Ｂ−２８）
【０１６０】
【化５７】
2016199691.tif 000058
【０１６１】
（Ｂ−２９）
【０１６２】
【化５８】
2016199691.tif 000059
【０１６３】
（Ｂ−３０）
【０１６４】
【化５９】
2016199691.tif 000060
【０１６５】
これらの中でも特に好ましいものとして、ジシクロペンタジエンビニルエーテル（Ｂ−８）、シクロヘキサンジメタノールジビニルエーテル（Ｂ−１７）、トリシクロデカンビニルエーテル（Ｂ−１０）、トリメチロールプロパントリビニルエーテル（Ｂ−２４）、２−エチル−１，３−ヘキサンジオールジビニルエーテル（Ｂ−２５）、２，４−ジエチル−１，５−ペンタンジオールジビニルエーテル（Ｂ−２６）、２−ブチル−２−エチル−１，３−プロパンジオールジビニルエーテル（Ｂ−２７）、ネオペンチルグリコールジビニルエーテル（Ｂ−２３）、ペンタエリスリトールテトラビニルエーテル（Ｂ−２８）、１，２−デカンジオールジビニルエーテル（Ｂ−３０）などが挙げられる。
【０１６６】
［トナー粒子］
本発明の紫外線硬化型の静電インクジェット用インクは、液状モノマーに不溶なトナー粒子を含有する。トナー粒子はバインダー樹脂および顔料を含有するが、必要に応じ、帯電制御剤を含有させてもよい。
【０１６７】
本発明の紫外線硬化型の静電インクジェット用インクの製造方法において、上記トナー粒子を製造する方法としては、例えば、コアセルベーション法や湿式粉砕法などの公知の方法が挙げられる。
【０１６８】
上記コアセルベーション法については、例えば、特開２００３−２４１４３９号公報、再公表公報（ＷＯ２００７／０００９７４号、ＷＯ２００７／０００９７５号）に詳細が記載されている。また、上記湿式粉砕法については、例えば、再公表公報（ＷＯ２００６／１２６５６６号、ＷＯ２００７／１０８４８５号）に詳細が記載されている。本発明においては、このような公知の方法が利用可能である。
【０１６９】
これらの方法によって得られたトナー粒子は、高精細画像を得るという観点から、平均粒子径が０．０５〜５μｍであることが好ましく、より好ましくは０．０５〜１μｍである。
【０１７０】
［バインダー樹脂］
上記バインダー樹脂としては、紙、プラスチックフィルムなどの被着体に対して定着性を有する公知のバインダー樹脂が使用できる。例えば、エポキシ樹脂、エステル樹脂、アクリル樹脂、スチレン−アクリル樹脂、アルキド樹脂、ポリエチレン樹脂、エチレン−アクリル樹脂、ロジン変性樹脂などの樹脂が使用できる。必要に応じ、これらの単独または２種以上併用することができる。
【０１７１】
バインダー樹脂の含有量としては特に限定されないが、上記顔料１００質量部に対して、５０〜１０００質量部であることが好ましい。
【０１７２】
［顔料］
上記顔料としては、特に限定されるものではなく、一般に市販されているすべての有機顔料および無機顔料、または顔料を分散媒として不溶性の樹脂などに分散させたもの、あるいは顔料表面に樹脂をグラフト化したものなどを用いることができる。
【０１７３】
これらの顔料としては、例えば、伊藤征司郎編「顔料の辞典」（２０００年刊）、Ｗ．Ｈｅｒｂｓｔ，Ｋ．Ｈｕｎｇｅｒ「Ｉｎｄｕｓｔｒｉａｌ  Ｏｒｇａｎｉｃ  Ｐｉｇｍｅｎｔｓ」、特開２００２−１２６０７号公報、特開２００２−１８８０２５号公報、特開２００３−２６９７８号公報、特開２００３−３４２５０３号公報に記載の顔料が挙げられる。
【０１７４】
本発明において使用できる有機顔料および無機顔料の具体例としては、例えば、イエロー色を呈するものとして、以下のものが挙げられる。Ｃ．Ｉ．ピグメントイエロー１、２、３、４、５、６、７、１０、１１、１２、１３、１４、１５、１６、１７、２３、６２、６５、７３、７４、８３、９３、９４、９５、９７、１０９、１１０、１１１、１２０、１２７、１２８、１２９、１４７、１５１、１５４、１５５、１６８、１７４、１７５、１７６、１８０、１８１、１８５；Ｃ．Ｉ．バットイエロー１、３、２０。
【０１７５】
赤あるいはマゼンタ色を呈するものとして、以下のものが挙げられる。Ｃ．Ｉ．ピグメントレッド１、２、３、４、５、６、７、８、９、１０、１１、１２、１３、１４、１５、１６、１７、１８、１９、２１、２２、２３、３０、３１、３２、３７、３８、３９、４０、４１、４８：２、４８：３，４８：４、４９、５０、５１、５２、５３、５４、５５、５７：１、５８、６０、６３、６４、６８、８１：１、８３、８７、８８、８９、９０、１１２、１１４、１２２、１２３、１４６、１４７、１５０、１６３、１８４、２０２、２０６、２０７、２０９、２３８、２６９；Ｃ．Ｉ．ピグメントバイオレット１９；Ｃ．Ｉ．バットレッド１、２、１０、１３、１５、２３、２９、３５。
【０１７６】
青あるいはシアン色を呈する顔料として、以下のものが挙げられる。Ｃ．Ｉ．ピグメントブルー２、３、１５：２、１５：３、１５：４、１６、１７；Ｃ．Ｉ．バットブルー６；Ｃ．Ｉ．アシッドブルー４５、フタロシアニン骨格にフタルイミドメチル基を１〜５個置換した銅フタロシアニン顔料。
【０１７７】
緑色を呈する顔料として、以下のものが挙げられる。Ｃ．Ｉ．ピグメントグリーン７、８、３６。
【０１７８】
オレンジ色を呈する顔料として、以下のものが挙げられる。Ｃ．Ｉ．ピグメントオレンジ６６、５１。
【０１７９】
黒色を呈する顔料として、以下のものが挙げられる。カーボンブラック、チタンブラック、アニリンブラック。
【０１８０】
白色顔料の具体例としては、以下のものが挙げられる。塩基性炭酸鉛、酸化亜鉛、酸化チタン、チタン酸ストロンチウム。
【０１８１】
ここで、酸化チタンは他の白色顔料と比べて比重が小さく、屈折率が大きく化学的、物理的にも安定であるため、顔料としての隠蔽力や着色力が大きく、さらに、酸やアルカリ、その他の環境に対する耐久性にも優れている。したがって、白色顔料としては酸化チタンを利用することが好ましい。もちろん、必要に応じて他の白色顔料（列挙した白色顔料以外であってもよい。）を使用してもよい。
【０１８２】
顔料の分散には、例えば、ボールミル、サンドミル、アトライター、ロールミル、ジェットミル、ホモジナイザー、ペイントシェーカー、ニーダー、アジテータ、ヘンシェルミキサ、コロイドミル、超音波ホモジナイザー、パールミル、湿式ジェットミルなどの分散装置を用いることができる。
【０１８３】
顔料の分散を行う際に分散剤を添加することも可能である。分散剤としては、水酸基含有カルボン酸エステル、長鎖ポリアミノアマイドと高分子量酸エステルの塩、高分子量ポリカルボン酸の塩、高分子量不飽和酸エステル、高分子共重合物、変性ポリアクリレート、脂肪族多価カルボン酸、ナフタレンスルホン酸ホルマリン縮合物、ポリオキシエチレンアルキル燐酸エステル、顔料誘導体などを挙げることができる。また、Ｌｕｂｒｉｚｏｌ社のＳｏｌｓｐｅｒｓｅシリーズなどの市販の高分子分散剤を用いることも好ましい。
【０１８４】
また、分散助剤として、各種顔料に応じたシナージストを用いることも可能である。これらの分散剤および分散助剤は、顔料１００質量部に対し、１〜５０質量部添加することが好ましい。
【０１８５】
本発明の紫外線硬化型の静電インクジェット用インクは、必要に応じ下記のような添加剤を含有することが好ましい。
【０１８６】
〈増感剤〉
本発明の紫外線硬化型の静電インクジェット用インクには、光酸発生剤の酸発生効率の向上、感光波長の長波長化などの目的で、必要に応じ、増感剤を添加してもよい。増感剤としては、光重合開始剤に対し、電子移動機構またはエネルギー移動機構で増感させるものであれば、いずれでもよい。好ましくは、アントラセン、９，１０−ジアルコキシアントラセン、ピレン、ペリレンなどの芳香族多縮環化合物、アセトフェノン、ベンゾフェノン、チオキサントン、ミヒラーケトンなどの芳香族ケトン化合物、フェノチアジン、Ｎ−アリールオキサゾリジノンなどのヘテロ環化合物が挙げられる。添加量は目的に応じて適宜選択されるが、好ましくは、光酸発生剤１質量部に対し０．１〜１０質量部、より好ましくは１〜５質量部で使用される。
【０１８７】
また、本発明の紫外線硬化型の静電インクジェット用インクには、さらに上記増感剤と光重合開始剤の間の電子移動効率もしくはエネルギー移動効率を向上する目的で増感助剤を添加することも好ましい態様である。具体的な増感助剤の例としては、１，４−ジヒドロキシナフタレン、１，４−ジメトキシナフタレン、１，４−ジエトキシナフタレン、４−メトキシ−１−ナフトール、４−エトキシ−１−ナフトールなどのナフタレン化合物、１，４−ジヒドロキシベンゼン、１，４−ジメトキシベンゼン、１，４−ジエトキシベンゼン、１−メトキシ−４−フェノール、１−エトキシ−４−フェノールなどのベンゼン化合物などが挙げられる。
【０１８８】
これらの増感助剤の添加量は目的に応じて適宜選択されるが、増感剤１質量部に対して、０．１〜１０質量部、好ましくは０．５〜５質量部で使用される。
【０１８９】
〈カチオン重合禁止剤〉
本発明の紫外線硬化型の静電インクジェット用インクには、カチオン重合禁止剤を添加することもできる。カチオン重合禁止剤としては、アルカリ金属化合物および／またはアルカリ土類金属化合物、あるいは、アミン類を挙げることができる。
【０１９０】
アミンとして好ましくは、アルカノールアミン類、Ｎ，Ｎ−ジメチルアルキルアミン類、Ｎ，Ｎ−ジメチルアケニルアミン類、Ｎ，Ｎ−ジメチルアルキニルアミン類などであり、具体的には、トリエタノールアミン、トリイソプロパノールアミン、トリブタノールアミン、Ｎ−エチルジエタノールアミン、プロパノールアミン、ｎ−ブチルアミン、ｓｅｃ−ブチルアミン、２−アミノエタノール、２−メチルアミノエタノール、３−メチルアミノ−１−プロパノール、３−メチルアミノ−１，２−プロパンジオール、２−エチルアミノエタノール、４−エチルアミノ−１−ブタノール、４−（ｎ−ブチルアミノ）−１−ブタノール、２−（ｔ−ブチルアミノ）エタノール、Ｎ，Ｎ−ジメチルウンデカノール、Ｎ，Ｎ−ジメチルドデカノールアミン、Ｎ，Ｎ−ジメチルトリデカノールアミン、Ｎ，Ｎ−ジメチルテトラデカノールアミン、Ｎ，Ｎ−ジメチルペンタデカノールアミン、Ｎ，Ｎ−ジメチルノナデシルアミン、Ｎ，Ｎ−ジメチルイコシルアミン、Ｎ，Ｎ−ジメチルエイコシルアミン、Ｎ，Ｎ−ジメチルヘンイコシルアミン、Ｎ，Ｎ−ジメチルドコシルアミン、Ｎ，Ｎ−ジメチルトリコシルアミン、Ｎ，Ｎ−ジメチルテトラコシルアミン、Ｎ，Ｎ−ジメチルペンタコシルアミン、Ｎ，Ｎ−ジメチルペンタノールアミン、Ｎ，Ｎ−ジメチルヘキサノールアミン、Ｎ，Ｎ−ジメチルヘプタノールアミン、Ｎ，Ｎ−ジメチルオクタノールアミン、Ｎ，Ｎ−ジメチルノナノールアミン、Ｎ，Ｎ−ジメチルデカノールアミン、Ｎ，Ｎ−ジメチルノニルアミン、Ｎ，Ｎ−ジメチルデシルアミン、Ｎ，Ｎ−ジメチルウンデシルアミン、Ｎ，Ｎ−ジメチルドデシルアミン、Ｎ，Ｎ−ジメチルトリデシルアミン、Ｎ，Ｎ−ジメチルテトラデシルアミン、Ｎ，Ｎ−ジメチルペンタデシルアミン、Ｎ，Ｎ−ジメチルヘキサデシルアミン、Ｎ，Ｎ−ジメチルヘプタデシルアミン、Ｎ，Ｎ−ジメチルオクタデシルアミンが挙げられる。これらの他にも、４級アンモニウム塩なども使用することができる。カチオン重合禁止剤としては、特に、２級アミンが好ましい。
【０１９１】
カチオン重合禁止剤の添加量は本発明の紫外線硬化型の静電インクジェット用インクに対して１０〜５０００ｐｐｍであることが好ましい。
【０１９２】
〈ラジカル重合禁止剤〉
本発明の紫外線硬化型の静電インクジェット用インクには、ラジカル重合禁止剤を添加してもよい。
【０１９３】
ビニルエーテル化合物を含有する紫外線硬化型の静電インクジェット用インクは、経時保存中に光重合開始剤が極々わずかに分解し、ラジカル化合物化し、そのラジカル化合物に起因する重合を引き起こす場合がある。それを防止するために添加することが好ましい。
【０１９４】
適用可能なラジカル重合禁止剤としては、例えば、フェノール系水酸基含有化合物、メトキノン（ヒドロキノンモノメチルエーテル）、ハイドロキノン、４−メトキシ−１−ナフトールなどのキノン類、ヒンダードアミン系酸化防止剤、１，１−ジフェニル−２−ピクリルヒドラジル  フリーラジカル、Ｎ−オキシル  フリーラジカル化合物類、含窒素複素環メルカプト系化合物、チオエーテル系酸化防止剤、ヒンダードフェノール系酸化防止剤、アスコルビン酸類、硫酸亜鉛、チオシアン酸塩類、チオ尿素誘導体、各種糖類、リン酸系酸化防止剤、亜硝酸塩、亜硫酸塩、チオ硫酸塩、ヒドロキシルアミン誘導体、芳香族アミン、フェニレンジアミン類、イミン類、スルホンアミド類、尿素誘導体、オキシム類、ジシアンジアミドとポリアルキレンポリアミンの重縮合物、フェノチアジンなどの含硫黄化合物、テトラアザアンヌレン（ＴＡＡ）をベースとする錯化剤、ヒンダードアミン類などが挙げられる。
【０１９５】
ビニルエーテル化合物の重合による紫外線硬化型の静電インクジェット用インクの増粘防止の観点から好ましいのは、フェノール類、Ｎ−オキシル  フリーラジカル化合物類、１，１−ジフェニル−２−ピクリルヒドラジル  フリーラジカル、フェノチアジン、キノン類、ヒンダードアミン類であるが、とりわけ好ましいのは、Ｎ−オキシル  フリーラジカル化合物類である。
【０１９６】
ラジカル重合禁止剤の添加量は本発明の紫外線硬化型の静電インクジェット用インクに対して１〜５０００ｐｐｍであることが好ましい。
【０１９７】
〈帯電制御剤〉
本発明の紫外線硬化型の静電インクジェット用インクは、必要に応じて荷電制御剤を含んでもよい。荷電制御剤としては、公知のものが利用できる。具体的な化合物としては、亜麻仁油、大豆油などの油脂；アルキド樹脂、ハロゲン重合体、芳香族ポリカルボン酸、酸性基含有水溶性染料、芳香族ポリアミンの酸化縮合物、ナフテン酸コバルト、ナフテン酸ニッケル、ナフテン酸鉄、ナフテン酸亜鉛、オクチル酸コバルト、オクチル酸ニッケル、オクチル酸亜鉛、ドデシル酸コバルト、ドデシル酸ニッケル、ドデシル酸亜鉛、ステアリン酸アルミニウム、２−エチルヘキサン酸コバルトなどの金属石鹸類；石油系スルホン酸金属塩、スルホコハク酸エステルの金属塩などのスルホン酸金属塩類；レシチンなどの燐脂質；ｔ−ブチルサリチル酸金属錯体などのサリチル酸金属塩類；ポリビニルピロリドン樹脂、ポリアミド樹脂、スルホン酸含有樹脂、ヒドロキシ安息香酸誘導体などが挙げられる。
【０１９８】
また、その他にも、上記着色樹脂分散物は、必要に応じて他の添加剤を配合することができる。
【０１９９】
〈その他の添加剤〉
本発明の紫外線硬化型の静電インクジェット用インクには、上記説明した以外に、必要に応じて、記録媒体適合性、保存安定性、画像保存性、その他の諸性能向上の目的に応じて、公知の各種添加剤を用いることができる。例えば、界面活性剤、滑剤、充填剤、消泡剤、紫外線吸収剤、酸化防止剤、退色防止剤、防ばい剤、防錆剤などを適宜選択して用いることができる。
【０２００】
〈画像形成装置〉
本発明の紫外線硬化型の静電インクジェット用インクは、インクジェット記録方式の一般の画像形成装置において好適に使用できる。
【０２０１】
〈紫外線光源〉
本発明の紫外線硬化型の静電インクジェット用インクは、記録媒体への転写後速やかに紫外線が照射され、硬化することによって画像が定着されることが好ましい。
【０２０２】
ここで、紫外線を照射するための光源としては、水銀ランプ、メタルハライドランプ、エキシマーレーザー、紫外線レーザ、冷陰極管、熱陰極管、ブラックライト、ＬＥＤ（ｌｉｇｈｔ  ｅｍｉｔｔｉｎｇ  ｄｉｏｄｅ）などが適用可能であり、帯状のメタルハライドランプ、冷陰極管、熱陰極管、水銀ランプもしくはブラックライト、ＬＥＤが好ましい。
【０２０３】
紫外線の照射量は、０．１〜１０００ｍＪ／ｃｍ２であることが好ましい。
【０２０４】
本発明によれば、安全性が高く、高解像で高画質な記録が可能で、十分な定着性を有するインクジェット記録装置に用いられる紫外線硬化型の静電インクジェット用インクを提供することができる。
【０２０５】
以下に、図面を参照して、本発明の好適な実施形態を説明する。ただし、以下の実施形態に記載されている構成要素はあくまで例示であり、本発明の範囲をそれらのみに限定する趣旨のものではない。
【０２０６】
なお、以下に説明する実施形態では、インクジェット方式に従う記録ヘッドを用いた記録装置を例に挙げて説明する。
【０２０７】
なお、この明細書において、「記録」（「プリント」という場合もある。）とは、文字、図形など有意の情報を形成する場合のみならず、有意無意を問わず、また人間が視覚で知覚しうるように顕在化したものであるか否かを問わない。広く記録媒体上に画像、模様、パターンなどを形成する、または媒体の加工を行う場合も表すものとする。
【０２０８】
また、「記録媒体」とは、一般的な記録装置で用いられる紙のみならず、広く、布、プラスチックフィルム、金属板、ガラス、セラミックス、木材、皮革など、インクを受容可能なものも表すものとする。
【０２０９】
さらに、「インク」（「液体」と言う場合もある）とは、上記「記録（プリント）」の定義と同様広く解釈されるべきもので、記録媒体上に付与されることによって、画像、模様、パターンなどの形成に供されうる液体を表すものとする。
【０２１０】
始めに、以下の実施形態に共通なインクジェット記録装置の構成について、図１および図２を参照して説明する。
【０２１１】
図１に示すように、本発明に係るインクジェット記録装置は、ブラック１０１Ｋ、シアン１０１Ｃ、マゼンタ１０１Ｍ、イエロー１０１Ｙの４色のカラーインクを吐出する記録ヘッドを備えている。１０４は記録媒体送りローラーであり、記録媒体送り補助ローラー１０５とともに記録媒体１０３を狭持しつつ図の矢印の方向に回転し、記録媒体１０３をＹ方向に搬送する。また、１０６は記録媒体補給ローラー、１０７は記録媒体補給補助ローラーであり、記録媒体を積載する不図示のトレーから記録媒体１０３の補給を行うとともに、紙送りローラー１０４および補助ローラー１０５と同様に記録媒体１０３を狭持する役割を果たす。記録ヘッドと対向する位置に対向電極１０２があり、記録ヘッド１０１と対向電極１０２の間に記録媒体１０３が介在している。
【０２１２】
その後、ＵＶランプ１０８を用いてＵＶ光照射することによってＵＶインクを硬化させるので、従来技術のようにインク打滴後に熱圧定着させる必要がなく、大サイズの記録媒体を均一に定着させることができる。また、厚い用紙やエンボス紙に対しても安定して画像を定着させることができる。
【０２１３】
図２に、記録ヘッド１０１Ｋの吐出部付近の一部を示す。絶縁体で形成された吐出基板２０２先端に櫛歯状の吐出部２０４があり、該吐出部２０４に電極２０３が施されている。インク流路部材２０１は、図示されないインク供給手段に接続され、供給されたインクはインク流路部材２０１の溝部２０７を矢印２０５に沿って流れ、吐出部先端へと導かれる。なお、記録ヘッド１０１Ｃ、１０１Ｍ、１０１Ｙも１０１Ｋと同じ構成である。
【０２１４】
次に、上記で説明したインクジェット記録装置および記録ヘッドの制御構成について、図３を参照して説明する。
【０２１５】
図中３００は、記録装置に対して記録命令などの制御データと記録すべき画像データを送信するとともに、記録装置からステータス情報などを受信するホストコンピュータである。３０１はホストコンピュータ３００から送信された制御データおよび画像データを受信するとともに、ステータス情報などをホストコンピュータに対して出力する、入出力インターフェイスである。３０２はＣＰＵであり、ホストコンピュータ３００の命令に従い、記録装置全体の動作を制御する。３０３は制御プログラムやフォントなどのデータが格納されたＲＯＭ、３０４は記録データを一時的に格納する記録バッファーやＣＰＵのワークエリアとして使用されるＲＡＭである。３０５は搬送ローラーや給紙ローラー駆動用などの各種駆動用モーター３０６を駆動するモータードライバーであり、ＣＰＵ３０２の指令に従い駆動用モーター３０６の駆動を制御する。３０７は記録ヘッド１０１を駆動するヘッドドライバーであり、ＣＰＵ３０２から出力される指令に従い記録ヘッド１０１を駆動する。
【０２１６】
ホストコンピュータ３００から送信された画像データは、入出力インターフェイス３０１内の受信バッファーに一時的に格納され、記録装置で処理可能な記録データに変換されてＣＰＵに供給される。ＣＰＵ３０２は、ＲＯＭ３０３に格納されている制御プログラムに基づき、ＣＰＵ３０２に供給された記録データを各インク単位に分割し、ＲＡＭ３０４の記録バッファーに一旦格納する。ＲＡＭ３０４の記録バッファーに格納された記録データは、各インクの記録素子列の駆動順序に合わせてＣＰＵ３０２に再度読み出される。そして、実際の吐出タイミングに合わせてヘッドドライバー３０７に出力され、対応する記録ヘッドが駆動されてインクが吐出されて記録が行われる。
【０２１７】
図４に、吐出状態にある記録ヘッド１０１Ｋの断面図を示す。櫛歯状の吐出部２０４の間にインク４０１が満たされている。この状態で電極２０３と対向電極１０２との間に電位差をかけると、静電気力によりインク４０１中のイオンが対向電極１０２に引き寄せられる。静電気力がインクの表面張力を上回ると、インク３０１がインク液滴４０２として分裂し、記録媒体へ向けて飛翔、着弾する。インクは、高抵抗溶媒中に電荷を保持したトナー粒子が分散した物でもよく、静電気力によりインクが対向電極に引き寄せられ、同様の効果を示す。また、電荷を保持したトナー粒子は電界によって吐出部２０４先端部分に泳動するため、インクの色材濃度を高めた上で吐出することができる。
【０２１８】
ここでまず、インク４０１がインク液滴４０２として吐出される電圧値について調べた。吐出部先端と記録媒体１０３との距離は６００μｍであり、また記録媒体１０３には金属媒体を用い、該記録媒体１０３の電位は接地された対向電極１０２と同電位となっている。この状態で電極２０３に電圧を印加したところ、１２００Ｖを上回った時点でインク液滴４０２の吐出が生じた。つまり、吐出部２０４と記録媒体１０３との間で１２００Ｖ／６００μｍ＝２．０×１０６Ｖ／ｍ以上の電界がかかると、インク液滴が吐出することが分かった。この電界が生じる電圧のことを吐出閾電圧Ｖｔとする。なお吐出閾電圧Ｖｔは、吐出部の形状やインクの物性、インク帯電量、電極間距離など諸々の条件により変わるため、実施する構成ごとにあらかじめ検討しておくとよい。
【０２１９】
次に、パルス状吐出電圧を印加した場合の吐出状態について調べた。電極２０３に１３００Ｖの電圧を２０ｋＨｚの吐出周波数で印加したところ、吐出量約２ｐｌのインク液滴が吐出された。
【０２２０】
以下、本発明の静電インクジェット用インクの製造方法をさらに具体的に説明するが、本発明はその趣旨と適用範囲を逸脱しない限り、これらに限定されるものではない。なお、以下の記述中において、特に断りのない限り、「部」および「％」は、それぞれ「質量部」および「質量％」を意味する。
【０２２１】
下記の実施例および比較例で使用した各材料について説明する。
【０２２２】
（実施例１）
（トナー粒子の作成）
セパラブルフラスコ中に、ニュクレルＮ１５２５（エチレン−メタクリル酸樹脂／三井デュポンポリケミカル株式会社製）２５部とドデシルビニルエーテル７５部を投入し、スリーワンモーターで２００ｒｐｍで撹拌しながら、オイルバス中で１３０℃まで１時間かけて昇温した。１３０℃で１時間保持した後、１時間あたり−１５℃の速度で徐冷し、トナー粒子前駆体を作成した。得られたトナー粒子前駆体は、白色のペースト状であった。
【０２２３】
当該トナー粒子前駆体を５９．４０部、顔料としてピグメントブルー１５：３を４．９５部、荷電補助剤としてトリステアリン酸アルミニウムを０．２部、およびドデシルビニルエーテル３５．４５部を、直径０．５ｍｍのジルコニアビーズとともに遊星式ビーズミル（クラシックラインＰ−６／フリッチュ社）に充填し、室温で４時間２００ｒｐｍにて粉砕して、トナー粒子分散体（固形分２０質量％）を得た。得られたトナー粒子は平均粒径０．８５μｍであった（日機装株式会社製ナノトラック１５０にて測定）。
【０２２４】
当該トナー粒子分散体１０．０部に、帯電制御剤として水素添加レシチン（レシノールＳ−１０／日光ケミカルズ株式会社製）を０．１部、重合性液状モノマーとしてジプロピレングリコールジビニルエーテル（例示化合物Ｂ−１９）を８９．７部、例示化合物Ａ−３に示した光重合開始剤０．２部を加え、紫外線硬化型の静電インクジェット用インクを得た。
【０２２５】
（実施例２〜１４、比較例１〜８）
実施例１で得られたトナー粒子分散体、帯電制御剤、重合性液状モノマー、および光重合開始剤を表１および表２の組成となるように配合し、実施例２〜１４、比較例１〜８の紫外線硬化型の静電インクジェット用インクを得た。
【０２２６】
比較例で使用した重合性モノマー、および重合開始剤は以下のとおりである。
【０２２７】
〈ラジカル重合性モノマー（Ｃ−１）〉
１，６−ヘキサンジオールジアクリレート（大阪有機化学工業株式会社製、ラジカル重合性モノマー）
〈光重合開始剤（Ｄ−１）〉
ＣＰＩ−１１０Ｐ（サンアプロ株式会社製、トリアリールスルホニウム塩タイプの光カチオン重合開始剤）
〈光重合開始剤（Ｄ−２）〉
ＷＰＩ−１１３（和光純薬工業株式会社製、ジフェニルヨードニウム塩タイプの光カチオン重合開始剤）
〈光重合開始剤（Ｄ−３）〉
Ｉｒｇａｃｕｒｅ３６９（ＢＡＳＦジャパン株式会社製、α−アミノアルキルフェノン系の光ラジカル重合開始剤）
〈光重合開始剤（Ｄ−４）〉
ＬｕｃｉｒｉｎＴＰＯ（ＢＡＳＦジャパン株式会社製、アシルフォスフィンオキサイド系光ラジカル重合開始剤）
〈性能評価〉
（体積抵抗率）
アドバンテスト社製Ｒ８３４０を用いて体積抵抗率を測定した。
【０２２８】
（画像性）
各静電インクジェット用インクを用い、上述のインクジェット装置にて画像出力を行い、得られた画像の良否を確認した。
５：隣接吐出部間のリークが無く、ムラなく均質な画像が得られた
４：若干の濃度ムラが見られる
３：濃度ムラが目立つものの、インク吐出されていることがわかる
２：激しい濃度ムラが発生し、インク吐出不十分であった
１：インク吐出できなかった
（定着性）
上述のインクジェット装置で出力した画像に、ランプ出力１２０ｍＷ／ｃｍ２の高圧水銀ランプにより１２０ｍＪ／ｃｍ２（測定波長３６５ｎｍ）の紫外線を照射して、硬化膜を形成した。硬化直後の膜表面を触指し、表面タック（粘着性）の有無を確認した。
３：タックがまったく認められない
２：わずかにタックが認められる
１：触指時に膜がはがれる、もしくは硬化していない
【０２２９】
【表１】
2016199691.tif 000061
【０２３０】
【表２】
2016199691.tif 000062
【０２３１】
表１、表２の体積抵抗率の「Ｅ」は「×１０」を意味し、その右の数字は、指数を意味する。例えば、「４．５０Ｅ＋１０」は「４．５０×１０１０」を意味する。
【０２３２】
表１、表２の結果から、従来技術である比較例１〜８では、十分な定着性を得るためには体積抵抗率が下がりやすい重合開始剤を多量に使用せねばならず、インク吐出性と定着性を両立できていないことがわかる。これに対して本発明の実施例１では、良好な定着性を得つつもインク吐出可能になっていることがわかる。
【０２３３】
また、実施例１と実施例２の比較から、カチオン重合性液状モノマーをビニルエーテル基以外にヘテロ原子を有しないビニルエーテル化合物とすることで、より良好なインク吐出特性が得られることがわかる。
【０２３４】
さらに、実施例２と実施例３〜１４の比較から、カチオン重合性液状モノマーをビニルエーテル基以外に二重結合を有しないビニルエーテル化合物とすることで、さらに良好なインク吐出特性が得られることがわかる。
【符号の説明】
【０２３５】
１０１  記録ヘッド
１０２  対向電極
１０３  記録媒体
１０４  記録媒体送りローラー
１０５  記録媒体送り補助ローラー
１０６  記録媒体補給ローラー
１０７  記録媒体補給補助ローラー
１０８  ＵＶランプ
２０１  流路部材
２０２  絶縁体
２０３  電極
２０４  吐出部
２０５  インクの流れ方向
２０６  中間電極
２０７  溝部
３００  ホストコンピュータ
３０１  入出力インターフェイス
３０２  ＣＰＵ
３０３  ＲＯＭ
３０４  ＲＡＭ
３０５  モータードライバー
３０６  駆動用モーター
３０７  ヘッドドライバー
４０１  インク
４０２  インク液滴
【図１】
2016199691.tif 000064
【図２】
2016199691.tif 000065
【図３】
2016199691.tif 000066
【図４】
2016199691.tif 000067